(57)【要約】      （修正有）【課題】ＥＶＯＨの本来の利点である酸素バリア性を維持しつつ、水蒸気バリア性を向上させ、しかも、ヒートシール性を向上させて、バリア層がヒートシール層（最内層）の機能を併せて発揮し、包装積層材料の一層を節減することができ、易引裂き性が向上し包装用紙容器を容易に開封できる紙容器用の積層包装材料及びその製造法を提供する。【解決手段】少なくとも、熱可塑性樹脂層２と、紙層３と、バリア層４とを有する紙容器用の積層包装材料であって、バリア層４が、エチレン／ビニルアルコール共重合体（ＥＶＯＨ）１００重量部とメタロセンポリエチレン（ｍＬＬＤＰＥ）８〜２３重量部と、より好ましくは、１０〜２０重量部との乾式混合（ドライブレンド）によって得られたＥＶＯＨ組成物からなる積層包装材料。【選択図】図１
2009113254.tif 000002
【特許請求の範囲】
【請求項１】
少なくとも、熱可塑性樹脂層と、紙層と、バリア層とを有する紙容器用の積層包装材料であって、該バリア層が、エチレン／ビニルアルコール共重合体（ＥＶＯＨ）１００重量部とメタロセンポリエチレン（ｍＬＬＤＰＥ）８〜２３重量部との乾式混合によって得られたＥＶＯＨ組成物からなる、ことを特徴とする積層包装材料。
【請求項２】
該エチレン／ビニルアルコール共重合体（ＥＶＯＨ）のメルトフローレート（ＭＦＲ）と該メタロセンポリエチレン（ｍＬＬＤＰＥ）のメルトフローレート（ＭＦＲ）との差が１０未満である、請求項１記載の積層包装材料。
【請求項３】
該バリア層が、ヒートシール性最内層である、請求項１記載の積層包装材料。
【請求項４】
少なくとも、熱可塑性樹脂層と、紙層と、バリア層とを有する紙容器用の積層包装材料を製造する方法であって、
エチレン／ビニルアルコール共重合体（ＥＶＯＨ）１００重量部の固形物とメタロセンポリエチレン（ｍＬＬＤＰＥ）８〜２３重量部の固形物とを混合機に一括に供給し、混練して乾式混合し、ＥＶＯＨ組成物を得、
該紙層に、該ＥＶＯＨ組成物によって該バリア層を積層し、該熱可塑性樹脂層を積層して積層包装材料を得る、ことを特徴とする積層包装材料の製造法。
【請求項５】
該エチレン／ビニルアルコール共重合体（ＥＶＯＨ）と該メタロセンポリエチレン（ｍＬＬＤＰＥ）とを、相溶化剤を使用しないで乾式混合する、請求項４記載の積層包装材料の製造法。
【請求項６】
該メタロセンポリエチレン（ｍＬＬＤＰＥ）のＭＦＲが、２０未満である、請求項４記載の積層包装材料の製造法。
【発明の詳細な説明】
【技術分野】
【０００１】
本発明は、ジュースや牛乳などの液体食品紙容器用の積層包装材料及びその製造法に関する。
【背景技術】
【０００２】
ジュースや牛乳などの液体食品などを充填した紙製容器においては、折り目線を有し、ポリオレフィン系熱可塑性樹脂外層、印刷層、紙層、アルミ箔等のバリア層及びヒートシール性最内層を積層する帯状包装積層材料をチューブ状に成形し、チューブの縦線方向に縦シールし、チューブ状包装材料内に食品を充填し、所定間隔毎にチューブ状包装材料のポリオレフィン系ヒートシール最内層を横断方向に横シールし、横シール帯域中間で切断して枕状予備成形体を得、折り目線に沿って折り畳むことにより形成されたフラップを容器側壁及び容器底面にシールし、最終形状の容器を得る。
【０００３】
屋根型の紙製包装容器では、表面に製品の外観デザインが印刷された熱可塑性樹脂外層、紙層及びヒートシール性最内層の積層包装材料を所定の形状に裁断し、容器縦方向にシールしたブランクスを得、充填機内でブランクスの底をシールした後に上部開口から牛乳、ジュースの飲料を充填し、上部をシールして得られる。
【０００４】
複合紙容器の包装充填では、折目線が付けられた熱可塑性樹脂外層、紙層及び熱可塑性樹脂最内層の積層包装材料が所定形状に裁断され、容器縦方向に縦シールした容器ブランクスを得、ブランクスの蓋部がインジェクションによって形成され、ブランクスの底部の開口から食品が充填され、底部がシールされる。
【０００５】
上記の包装材料に用いられるバリア樹脂として、エチレン／ビニルアルコール共重合体（ＥＶＯＨ）がある。ＥＶＯＨ共重合体は、多くの気体、特に酸素に対するバリヤ材料である。
ＥＶＯＨ共重合体は優れた特性、例えば酸素非透過性、機械的強度等を有し、そのままでフィルム、シート、容器用材料等の多くの用途に用いられる。しかし、この共重合体は伸縮性および可撓性が不足しているため、製品使用中にピンホールが生じ、包装用材料としての用途が大きく制限されている。また、相対湿度（ＲＨ）が上昇するとＥＶＯＨ共重合体の酸素バリヤ特性が大きく失われる。
【０００６】
ポリオレフィンフィルムからなる材料をＥＶＯＨ共重合体のシート上に貼り合わせた積層体、ＥＶＯＨとポリオレフィン系樹脂とのブレンドがある。このブレンドや積層体は、ＥＶＯＨのガスバリヤ性、ポリオレフィン系樹脂の成形性、延伸性、耐クラック性等の特性を生かして、各種フイルムや容器等の成形物用途に供されている。
【０００７】
更に、ＥＶＯＨに変性ポリオレフィン系樹脂、及びアルカリ土類金属等を配合することが試みられている。
５〜８０部のポリエチレンと、１０〜９０部のＥＶＯＨと、ポリエチレンとＥＶＯＨとを相溶させるのに必要な不飽和カルボン酸をグラフトした１０〜９０部のポリエチレンとのアロイがある。（特許文献１、特開平０５−０９８０８４号参照）
上記と同様の組成物が開示され、この組成物はさらにアルカリ金属塩と脂肪酸とを含んでいる。ＥＶＯＨの量はＥＶＯＨとポリエチレンとグラフトされたポリエチレンとで構成される全体の量の３０〜７０％である。（特許文献２、米国特許第５，３２２，８７７号参照）
【０００８】
ＥＶＯＨ、ポリオレフィン系樹脂、カルボン酸変性ポリオレフィン系樹脂及びアルカリ金属もしくはアルカリ土類金属の塩、酸化物、水酸化物の中から選ばれる少なくとも１種以上の化合物を配合している包装材料である。（特許文献３、特開平５−２５５５５５号参照）
ポリオレフィンやＥＶＯＨ等との接着性が良好な酸変性ポリオレフィン樹脂組成物を得る目的で、ＥＶＯＨと酸変性ポリオレフィンとを溶融混合し、この溶融混合に際しては比エネルギーを０．３ｋＷ・ｈｒ／ｋｇ以上で行う製造法である。（特許文献４、特開平６−１３６２０６号参照）
５０〜９８重量％のＥＶＯＨ共重合体と、１〜５０重量％のポリエチレンと、１〜１５重量％のポリエチレンとを含むエチレン−ビニルアルコール共重合体をベースとした組成物である。（特許文献５、特開２０００−２１９７９２号参照）
【０００９】
エチレン−酢酸ビニル系共重合体ケン化物、ポリオレフィン系樹脂、カルボン酸変性ポリオレフィン系樹脂からなり、これらを押出機で特定の条件で溶融混合する製法である。（特許文献６、特開平８−１６５３９７号参照）
【特許文献１】特開平０５−０９８０８４号公報
【特許文献２】米国特許第５，３２２，８７７号公報
【特許文献３】特開平５−２５５５５５号公報
【特許文献４】特開平６−１３６２０６号公報
【特許文献５】特開２０００−２１９７９２号公報
【特許文献６】特開平８−１６５３９７号公報
【発明の開示】
【発明が解決しようとする課題】
【００１０】
エチレン−酢酸ビニル系共重合体ケン化物（ＥＶＯＨ）に、ポリオレフィン系樹脂及び／又は、カルボン酸変性ポリオレフィン系樹脂などのブレンドによって、伸縮性、可撓性、接着性、成形性、延伸性、耐クラック性などが改善する。しかしながら、依然と、熱接着性（ヒートシール性）が不十分であり、また、水蒸気透過性が高くて水蒸気バリア性が低いままで酸素バリア性を劣化させ、更に、易引裂き性が低下し包装用紙容器を容易に開封できない。。
【００１１】
本発明の目的は、ＥＶＯＨの本来の利点である酸素バリア性を維持しつつ、水蒸気バリア性を向上させ、しかも、ヒートシール性を向上させて、バリア層がヒートシール層（最内層）の機能を併せて発揮し、包装積層材料の一層を節減することができ、易引裂き性が向上し包装用紙容器を容易に開封できる紙容器用の積層包装材料及びその製造法を提供することである。
【課題を解決するための手段】
【００１２】
本発明の積層包装材料は、少なくとも、熱可塑性樹脂層と、紙層と、バリア層とを有する紙容器用の積層包装材料であって、バリア層が、エチレン／ビニルアルコール共重合体（ＥＶＯＨ）１００重量部とメタロセンポリエチレン（ｍＬＬＤＰＥ）８〜２３重量部と、より好ましくは、１０〜２０重量部との乾式混合（ドライブレンド）によって得られたＥＶＯＨ組成物からなる、ことを特徴とする。
【００１３】
この発明の好ましい態様において、エチレン／ビニルアルコール共重合体（ＥＶＯＨ）のメルトフローレート（ＭＦＲ）とメタロセンポリエチレン（ｍＬＬＤＰＥ）のメルトフローレート（ＭＦＲ）との差が１０未満である。
【００１４】
この発明の好ましい態様において、バリア層が、ヒートシール性最内層である。
【００１５】
本発明の積層包装材料の製造法は、少なくとも、熱可塑性樹脂層と、紙層と、バリア層とを有する紙容器用の積層包装材料を製造する方法であって、
エチレン／ビニルアルコール共重合体（ＥＶＯＨ）１００重量部の固形物とメタロセンポリエチレン（ｍＬＬＤＰＥ）８〜２３重量部、より好ましくは、１０〜２０重量部の固形物とを二軸押出機等の混合機に一括に供給し、混練して乾式混合（ドライブレンド）し、ＥＶＯＨ組成物を得、
紙層に、ＥＶＯＨ組成物によってバリア層を積層し、熱可塑性樹脂層を積層して積層包装材料を得る、ことを特徴とする。
【００１６】
この発明の好ましい態様において、ＥＶＯＨとｍＬＬＤＰＥとが、相溶化剤を使用しないで乾式混合（ドライブレンド）される。
【００１７】
この発明の好ましい態様において、ｍＬＬＤＰＥのＭＦＲが、２０未満である。
【発明の効果】
【００１８】
この発明による積層包装材料及びその製造法によって、ＥＶＯＨの本来の利点である酸素バリア性を維持しつつ、水蒸気バリア性を向上させ、しかも、ヒートシール性を向上させて、バリア層がヒートシール層（最内層）の機能を併せて発揮し包装積層材料の一層を節減することができ、易引裂き性が向上して包装用紙容器を容易に開封できる。
【発明を実施するための最良の形態】
【００１９】
以下、本発明の実施の形態を詳細に説明する。
この形態の積層包装材料の製造法は、少なくとも、熱可塑性樹脂層と、紙層と、バリア層とを有する紙容器用の積層包装材料を製造する方法である。
この層構成以外に、接着剤層、押出ラミネート層、熱可塑性樹脂中間層、印刷層、金属光沢層、熱可塑性樹脂内／外層などがある。
【００２０】
この形態の積層包装材料の熱可塑性樹脂層、押出ラミネート層としては、低密度ポリエチレン（ＬＤＰＥ）、高密度ポリエチレン（ＨＤＰＥ）、直鎖低密度ポリエチレン（ＬＬＤＰＥ）、超低密度ポリエチレン（ＶＬＤＰＥ）、メタロセンの触媒作用で得られたメタロセンポリエチレン（ｍＬＬＤＰＥ）、ポリプロピレン等のポリオレフィン、ＥＰＲ（エチレン／プロピレンゴム）エラストマー、ＥＰＤＭ（エチレン／プロピレン／ジエンモノマー）エラストマー、エチレン／アルキル（メタ）アクリレート共重合体、エチレン／アルキル（メタ）アクリレート／無水マレイン酸共重合体、エチレン／酢酸ビニル／無水マレイン酸共重合体などがある。
メタロセンの触媒作用で得られたポリエチレン（ｍＬＬＤＰＥ）は、すなわち、一般にジルコニウムまたはチタン原子とこの金属に結合した２つの環状アルキル分子とで構成されるモノサイト触媒の存在下でエチレンとαオレフィン、例えばプロピレン、ブテン、ヘキセンまたはオクテンとを共重合して得られるポリマーである。具体的には、メタロセン触媒は一般に金属に結合した２つのシクロペンタジエン環で構成される。この触媒は共触媒または活性剤としてのアルミノオキサン、好ましくはメチルアルミノオキサン（ＭＡＯ）と一緒に用いられる。シクロペンタジエンが結合する金属としてハフニウムを用いることもできる。他のメタロセンにはＩＶＡ、ＶＡおよびＶＩＡ族の遷移金属が含まれる。ランタニド系列の金属を用いることもできる。
更に、接着剤層に用いられる接着性樹脂としては、不飽和カルボン酸又はその無水物で変性されたエチレン−α−オレフィン共重合体などがる。
【００２１】
この形態の積層包装材料の製造法においては、エチレン／ビニルアルコール共重合体（ＥＶＯＨ）１００重量部の固形物とメタロセンポリエチレン（ｍＬＬＤＰＥ）８〜２３重量部、より好ましくは、１０〜２０重量部の固形物とを二軸押出機等の混合機に一括に供給し、混練して乾式混合（ドライブレンド）し、ＥＶＯＨ組成物を得る。
本発明の各成分の混合方法としては二軸押出機等の一般的な公知の混合機を用いることができる。この方式は、ドライブレンド法である。このドライブレンド法は、一方の固形物と他方の固形物とを二軸押出機等の混合機に一括に供給し、混練する方法である。
好ましい態様において、ＥＶＯＨとｍＬＬＤＰＥとが、相溶化剤を使用しないで乾式混合（ドライブレンド）される。
【００２２】
上記の樹脂ブレンド物（ＥＶＯＨ組成物）に対して、通常成形物用の熱可塑性樹脂に慣用的に用いられる各種添加剤を配合してもよい。
添加剤の例としては酸化防止剤、紫外線吸収剤、可塑剤、帯電防止剤、滑剤、着色剤、充填剤等が挙げられ、これらを本発明の作用効果を阻害しない範囲で配合することができる。具体的には酸化防止剤としては２，５−ジ−ｔ−ブチルハイドロキノン、２，６−ジ−ｔ−ブチル−ｐ−クレゾール、４，４’−チオビス−（６−ｔ−ブチルフェノール、２，２’メチレン−ビス（４−メチル−６−ｔ−ブチルフェノール、テトラキス−［メチレン−３−（３’，５’−ジ−ｔ−ブチル−４’−ヒドロキシフェニル）プロピオネート］メタン、オクタデシル−３−（３’，５−ジ−ｔ−ブチル−４’−ヒドロキシフェニル）プロピオネート、４，４’−チオビス−（６−ｔ−ブチルフェノール）等が挙げられる。
【００２３】
紫外線吸収剤としてはエチル−２−シアノ−３，３−ジフェニルアクリレート、２−（２’−ヒドロキシ−５’−メチルフェニル）−５−クロロベンゾトリアゾール、２−（２’ヒドロキシ−３’−ｔ−ブチル−５’−メチルフェニル）−５−クロロベンゾトリアゾール、２−ヒドロキシ−４−メトキシベンゾフェノン、２，２’−ジヒドロキシ−４−メトキシベンゾフェノン、２−ヒドロキシ−４−オクトキシベンゾフェノン等が挙げられ、可塑剤としては、フタル酸ジメチル、フタル酸ジエチル、フタル酸ジオクチル、ワックス、流動パラフィン、リン酸エステル等が挙げられ、帯電防止剤としてはペンタエリスリットモノステアレート、ソルビタンモノパルミテート、硫酸化オレイン酸、ポリエチレンオキシド、カーボワックス等が挙げられ、滑剤としてはエチレンビスステアリルアミド、ブチルステアレート、ステアリン酸カルシウム、ステアリン酸亜鉛等が、着色剤としてはカーボンブラック、フタロシアニン、キナクリドン、インドリン、アゾ系顔料、酸化チタン、ベンガラ等が挙げられ、更に充填剤としてはグラスファイバー、マイカ、バラストナイト等が用いられる。
【００２４】
又、種々の他の熱可塑性樹脂を適当量配合することもでき、かかる他の熱可塑性樹脂としては、ポリオレフィン又はこれらを不飽和カルボン酸又はその誘導体でグラフト変性した変性ポリオレフィン、ポリアミド、ポリエステル、ポリスチレン、ポリアクリロニトリル、ポリウレタン、ポリアセタール、ポリカーボネート、溶融成形可能なポリビニルアルコール系樹脂などが挙げられる。
【００２５】
この形態の積層包装材料の製造法においては、紙層に、直接的に又は間接的に、ＥＶＯＨ組成物によってバリア層を積層（ラミネート）する。
バリア層の積層に前に、若しくはその後に、熱可塑性樹脂層を積層（ラミネート）する。
【００２６】
ラミネート方法としては、例えば、熱可塑性樹脂、ＥＶＯＨ組成物のフィルムに他の熱可塑性樹脂を溶融押出する方法、逆に基材に熱可塑性樹脂、ＥＶＯＨ組成物を溶融押出する方法、熱可塑性樹脂、ＥＶＯＨ組成物と他の熱可塑性樹脂とを共押出する方法、更には熱可塑性樹脂、ＥＶＯＨ組成物と他の基材のフイルム、シートとを有機チタン化合物、イソシアネート化合物、ポリエステル系化合物等の接着剤を用いてドライラミネートする方法等が挙げられる。
【００２７】
共押出の場合の相手側樹脂としては直鎖状低密度ポリエチレン、低密度ポリエチレン、中密度ポリエチレン、高密度ポリエチレン、エチレン−酢酸ビニル共重合体、アイオノマー、エチレン−プロピレン共重合体、エチレン−アクリル酸エステル共重合体、ポリプロピレン、プロピレン−α−オレフィン（炭素数４〜２０のα−オレフィン）共重合体、ポリブテン、ポリペンテン等のオレフィンの単独又は共重合体、或いはこれらのオレフィンの単独又は共重合体を不飽和カルボン酸又はそのエステルでグラフト変性したもの等の広義のポリオレフィン系樹脂、ポリエステル、ポリアミド、共重合ポリアミド、ポリ塩化ビニル、ポリ塩化ビニリデン、アクリル系樹脂、スチレン系樹脂、ビニルエステル系樹脂、ポリエステルエラストマー、ポリウレタンエラストマー、塩素化ポリエチレン、塩素化ポリプロピレン等が挙げられる。エチレン−酢酸ビニル共重合体ケン化物も相手方樹脂として共押出可能である。
【００２８】
この形態の積層包装材料は、少なくとも、熱可塑性樹脂層と、紙層と、バリア層とを有する紙容器用の積層包装材料であって、バリア層が、エチレン／ビニルアルコール共重合体（ＥＶＯＨ）１００重量部とメタロセンポリエチレン（ｍＬＬＤＰＥ）８〜２３重量部と、より好ましくは、１０〜２０重量部との乾式混合（ドライブレンド）によって得られたＥＶＯＨ組成物からなる。
図１に、この形態の積層包装材料を用いて成形した屋根型紙容器１と、その器壁の積層包装材料の拡大断面とを示す外観及び部分断面図を示す。
図示する好ましい態様の屋根型紙容器１の器壁の積層包装材料は、熱可塑性樹脂外層２と、紙層３と、ヒートシール性バリア最内層４とを有する
ヒートシール性が向上しているので、バリア層がヒートシール層（最内層）の機能を併せて発揮し包装積層材料の一層（シーラント層）を節減することができる。
【００２９】
好ましい態様において、エチレン／ビニルアルコール共重合体（ＥＶＯＨ）のメルトフローレート（ＭＦＲ）とメタロセンポリエチレン（ｍＬＬＤＰＥ）のメルトフローレート（ＭＦＲ）との差が１０未満である。
メルトフローレート（ＭＦＲ）との差が小さいことによって、この発明において、より良好な混練／乾式混合ができ、この発明の効果に寄与する。
【００３０】
この発明の包装積層材料の実施形態において、メタロセンポリエチレン（ｍＬＬＤＰＥ）は、狭い分子量分布を有する線形低密度ポリエチレンである。この線形低密度ポリエチレンとしては、前述したように、メタロセン触媒を用いて重合した狭い分子量分布を有する線形低密度ポリエチレン（ｍＬＬＤＰＥ）及びその線形低密度ポリエチレンを含有するブレンドポリマーがある。
ｍＬＬＤＰＥの樹脂として、具体的には、三菱化学株式会社製の商品名「カ−ネル」、三井石油化学工業株式会社製の商品名「エボリュ−」、米国、エクソン・ケミカル（ＥＸＸＯＮ ＣＨＥＭＩＣＡＬ）社製の商品名「エクザクト（ＥＸＡＣＴ）」、米国、ダウ・ケミカル（ＤＯＷＣＨＥＭＩＣＡＬ）社製の商品名「アフィニティ−（ＡＦＦＩＮＩＴＹ）、商品名「エンゲ−ジ（ＥＮＧＡＧＥ）」等がある。
好ましい態様において、ｍＬＬＤＰＥのＭＦＲが、２０未満である。
【００３１】
［評価例］
ヒートシール性評価
エチレン／ビニルアルコール共重合体（ＥＶＯＨ）の個体物（ペレット状）１００重量部と、メタロセンポリエチレン（ｍＬＬＤＰＥ）の個体物（ペレット状）１０、２０重量部とを乾式混合（ドライブレンド）によってＥＶＯＨ組成物を得た。
ＥＶＯＨ組成物をフィルム６０μｍに成形してサンプルを作製した。
上記サンプルと、比較の１００％ＥＶＯＨとをインパルスシーラー（富士機械製）で熱接着の評価を試験した。その結果は、次の通りである。
ｍＬＬＤＰＥを１０、２０重量部ブレンドしたサンプルでは、材料破壊して、十分なヒートシール性を示した。他方、比較の１００％ＥＶＯＨの場合、界面剥離が起こり、十分なヒートシール性を示さなかった。
【００３２】
水蒸気透過性評価
エチレン／ビニルアルコール共重合体（ＥＶＯＨ）の個体物（ペレット状）１００重量部と、メタロセンポリエチレン（ｍＬＬＤＰＥ）の個体物（ペレット状）１０、２０重量部とを乾式混合（ドライブレンド）によってＥＶＯＨ組成物を得た。
ＥＶＯＨ組成物をフィルム６０μｍに成形してサンプルを作製した。
上記サンプルと、比較の１００％ＥＶＯＨとを水蒸気透過度測定（ＷＶＴＲ）の評価を試験した。
その結果は、次の通りである。
比較の１００％ＥＶＯＨのＷＶＴＲを１００％とすると、ｍＬＬＤＰＥを１０重量部ブレンドしたサンプルでは５０％に、ｍＬＬＤＰＥを２０重量部ブレンドしたサンプルでは２５％に低下した。
上記のようにｍＬＬＤＰＥを１０％添加すると約１／２になり、２０％にすると約１／４に下げることができた。
【００３３】
引裂き強度評価
エチレン／ビニルアルコール共重合体（ＥＶＯＨ）の個体物（ペレット状）１００重量部と、メタロセンポリエチレン（ｍＬＬＤＰＥ）の個体物（ペレット状）１０重量部とを乾式混合（ドライブレンド）によってＥＶＯＨ組成物を得た。
ＥＶＯＨ組成物のサンプルを作製した。
上記サンプルと、比較の１００％ＥＶＯＨと、１００％ｍＬＬＤＰＥとを引裂き強度の評価を試験した。
その結果は、次の通りである。
比較の１００％ＥＶＯＨと１００％ｍＬＬＤＰＥの縦方向の引裂き強度が、それぞれ、１００％と６００％であった。他方、この実施例のＥＶＯＨ組成物のサンプルでは、２２％に下がり、開封性が改善されていた。
また、比較の１００％ＥＶＯＨと１００％ｍＬＬＤＰＥの横方向の引裂き強度が、それぞれ、１００％と４７０％であった。他方、この実施例のＥＶＯＨ組成物のサンプルでは、３３％に下がり、開封性が改善されていた。
【００３４】
なお、本発明は前記実施の形態に限定されるものではなく、本発明の趣旨に基づいて種々変形させることが可能であり、それらを本発明の範囲から排除するものではない。
【産業上の利用可能性】
【００３５】
この発明の積層包装材料及び積層包装材料の製造法は、牛乳、ジュース、ミネラルウォーターなどの飲料、流動食品などの包装容器の製造に利用することができる。
【図面の簡単な説明】
【００３６】
【図１】この発明による積層包装材料を用いて成形した屋根型紙容器１と、その器壁の積層包装材料の拡大断面とを示す外観及び部分断面図
【符号の説明】
【００３７】
１    屋根型紙容器
２    熱可塑性樹脂外層
３    紙層
４    ヒートシール性バリア最内層
【図１】
2009113254.tif 000003